ОГНЕСТОЙКИЙ ЭЛАСТИЧНЫЙ МЯГКИЙ ПЕНОПОЛИУРЕТАН ПОНИЖЕННОЙ ПЛОТНОСТИ

1. Огнестойкий эластичный мягкий пенополиуретан, изготовленный из вспененной реакционной смеси, которая содержит:
а) смесь полиолов;
б) полиизоцианат;
в) пенографит в качестве огнезащитного средства;
г) добавки,
отличающийся тем, что смесь полиолов содержит от 50% до 90% массовых частей полиола на основе этиленоксида и от 50% до 10% массовых частей стандартного полиола и/или полиола-наполнителя.
2. Мягкий пенополиуретан по п.1, отличающийся тем, что массовая доля полиола на основе этиленоксида составляет 80%, а массовая доля стандартного полиола и/или полиола-наполнителя составляет 20%.
3. Мягкий пенополиуретан по п.1, отличающийся тем, что доля полиизоцианата содержит количество изоцианата, соответствующее показателю от 90 до 105.
4. Мягкий пенополиуретан по п.1, отличающийся тем, что доля пенографита составляет от 5 до 40 массовых частей, в частности - 30 массовых частей, в пересчете на 100 массовых частей полиола.
5. Мягкий пенополиуретан по п.1, отличающийся тем, что огнезащитное средство пенографит имеет размер частиц в диапазоне от 0,2 до 1 мм.
6. Мягкий пенополиуретан по п.1, отличающийся тем, что огнезащитное средство пенографит имеет форму пластинок.
7. Мягкий пенополиуретан по п.1, отличающийся тем, что в качестве второго огнезащитного средства использован сложный эфир хлорфосфорной кислоты в количестве от 5 до 15 массовых частей, в частности - 10 массовых частей, в пересчете на 100 массовых частей полиола.
8. Мягкий пенополиуретан по п.1, отличающийся тем, что добавки содержат воду, катализатор и стабилизатор.
9. Мягкий пенополиуретан по п.1, отличающийся тем, что вспененная реакционная смесь содержит:
а) смесь полиолов, содержащую 80% массовых частей полиола на основе этиленоксида и 20% массовых частей стандартного полиола и/или полиола-наполнителя;
б) полиизоцианат с содержанием изоцианата, соответствующим показателю от 90 до 105;
в) 30% массовых частей огнезащитного средства пенополиграфита и 10 массовых частей сложного эфира хлорфосфорной кислоты в пересчете на 100 массовых частей полиола.
3
10. Мягкий пенополиуретан по п.1, отличающийся тем, что его плотность составляет от 20 до 50 кг/м.